"-負電極1と、-正電極2と、-負電極1と正電極2との間に配置されたセパレータ3と、を含むリチウムイオン電池であって、前記のセパレータ3は、少なくとも1つのリチウムイオン伝導性無機固体電解質層4;4a,4bを含むことを特徴とする、リチウムイオン電池。前記少なくとも1つのリチウムイオン伝導性無機固体電解質層4;4a,4bは、電子伝導性を有していないことを特徴とする、請求項1に記載のリチウムイオン電池。前記少なくとも1つのリチウムイオン伝導性無機固体電解質層4;4a,4bは、ペロブスカイト型のリチウムイオン伝導性化合物、NASICON型のリチウムイオン伝導性化合物、LiSICON型のリチウムイオン伝導性化合物、チオ-LiSICON型のリチウムイオン伝導性化合物、ガーネット型のリチウムイオン伝導性化合物、リチウムイオン伝導性複合材料、非晶質のリチウムイオン伝導性無機化合物、LiPON型のリチウムイオン伝導性化合物、LiSON型のリチウムイオン伝導性化合物、LiPOS型のリチウムイオン伝導性化合物、LiBSO型のリチウムイオン伝導性化合物、LiSIPON型のリチウムイオン伝導性化合物及びそれらの混合物からなる群から選択された少なくとも1つのリチウムイオン伝導性化合物を含むことを特徴とする、請求項1または2に記載のリチウムイオン電池。前記少なくとも1つのリチウムイオン伝導性無機固体電解質層4,4a,4bは、特に、一般式1Li3aLn0.67-aTiO3[式中、Lnは、1ランタノイド、又は、複数のランタノイドからなる混合物、特に、ランタンを表し、0<a≦0.16、特に0.04≦a≦0.15である。]のペロブスカイト型の少なくとも1つのチタン酸ランタノイドリチウムを含むことを特徴とする、請求項1~3のいずれか1項に記載のリチウムイオン電池。前記少なくとも1つのリチウムイオン伝導性無機固体電解質層4;4a,4bは、多孔質であり、とりわけ、5以上かつ90以下の気孔率を有することを特徴とする、請求項1~4のいずれか1項に記載のリチウムイオン電池。前記少なくとも1つのリチウムイオン伝導性無機固体電解質層4;4a,4bは、室温にて、少なくとも1×10-7S/cm、特に、少なくとも1×10-6S/cm、好ましくは少なくとも5×10-4S/cmのイオン伝導率を有することを特徴とする、請求項1~5のいずれか1項に記載のリチウムイオン電池。前記セパレータ3は、少なくとも1つのリチウムイオン伝導性無機固体電解質層4,4a,4bと、少なくとも1つのポリマー層5,5a,5bと、からなる層システムを含むことを特徴とする、請求項1~6のいずれか1項に記載のリチウムイオン電池。前記セパレータ3は、少なくとも前記正電極2に対向する面にリチウムイオン伝導性無機固体電解質層4;4a,4bの設けられた少なくとも1つのポリマー層5を含むことを特徴とする、請求項1~7のいずれか1項に記載のリチウムイオン電池。前記負電極1は、天然または合成されたグラファイト、炭素ナノチューブ、ソフトカーボン及び/又はハードカーボン、特にグラファイトを、インターカレーション材料として含むことを特徴とする、請求項1~8のいずれか1項に記載のリチウムイオン電池。少なくとも1つのリチウムイオン伝導性無機固体電解質層4;4a,4bを含む、とりわけ、少なくとも1つのリチウムイオン伝導性無機固体電解質層4,4a,4bと、少なくとも1つのポリマー層5,5a,5bと、からなる層システムを含む化学電池用、特にリチウムイオン電池用のセパレータ3。前記少なくとも1つのリチウムイオン伝導性無機固体電解質層4,4a,4bは、ペロブスカイト型のリチウムイオン伝導性化合物、特に、例えば一般式1Li3aLn2/3-a□1/3-2aTiO3、又は、Li3aLn0.67-aTiO3[式中、Lnは、1ランタノイド、又は、複数のランタノイドからなる混合物、特に、ランタンを表し、0<a≦0.16、特に、0.04≦a≦0.15である。]のペロブスカイト型のチタン酸ランタノイドリチウムを含むことを特徴とする、請求項10に記載のセパレータ。請求項10又は11記載のセパレータの、化学電池、特にリチウムイオン電池への使用。本発明の対象は、負電極アノード、正電極カソード及び正負の電極間に配置されたセパレータを含んでなる化学電池、特にリチウムイオン電池である。この場合、本発明によれば、セパレータは少なくとも1つのリチウムイオン伝導性無機固体電解質層を含んでいる。本発明の趣旨において、リチウムイオンポリマー電池又はリチウムポリマー電池もしくは相応したバッテリー、蓄電池又はシステムとも称することのできるリチウムイオン電池とは、特に、インターカレーション構造を有する負電極、例えばグラファイトを有し、同所にリチウムイオンが可逆的にインターカレーション又はデインターカレーション、すなわち引き抜き又は挿し込みされることのできる化学電池として理解されてよい。好ましくは、本発明の趣旨によるリチウムイオン電池は、液体電解質又は可融電解質をなんら含んでいない。とりわけ例えば、例えば金属リチウム又は金属リチウム合金からなる金属負電極を有する化学電池は、リチウムイオン電池とは解されない。本発明の趣旨において、リチウムイオン伝導性無機固体電解質とは、特に、その材料自体がリチウムイオン伝導性を有する無機質固体として理解されてよい。好ましくは、リチウムイオン伝導性無機固体電解質は、液体又はポリマーをなんら含んでいない。とりわけ、その材料自体はリチウムイオン伝導性を持たずに例えばリチウムイオン伝導性液体又はリチウムイオン伝導性ポリマーを含有している無機質固体は、リチウムイオン伝導性無機固体電解質とは理解されない。本発明の趣旨において、ランタノイドとは、特に、ランタン、セリウム、プラセオジム、ネオジム、プロメチウム、サマリウム、ユウロピウム、ガドリニウム、テルビウム、ジスプロシウム、ホルミウム、エルビウム、ツリウム、イッテルビウム及びルテチウムからなるグループとして理解されてよい。リチウムイオン伝導性無機固体電解質層は、有利には、高い機械的、電気化学的、熱的、耐振動及び耐衝撃安定性を有し、高い使用温度時に溶融することも、あるいはその形状を変化させることもない。従って、リチウムイオン伝導性無機固体電解質層は、化学電池の熱暴走を防止することができる。リチウムイオンがリチウムイオン非伝導材料を迂回して拡散せざるを得ない図5、参照、例えば焼結酸化アルミニウムAl2O3からなる従来のリチウムイオン非伝導無機材料層に比較して、本発明による固体電解質層は、リチウムイオンが固体電解質層のリチウムイオン伝導材料を貫いて拡散することができる図6、参照という利点を有している。こうして、リチウムイオンの拡散距離は、短縮されることができる。このことはまた、化学電池の内部抵抗及び高電流容量に有利に作用する。少なくとも1つのリチウムイオン伝導性無機固体電解質層は、特に、セラミックであってよい。一実施形態の範囲において、少なくとも1つのリチウムイオン伝導性無機固体電解質層は、電子伝導性を持たず、又は、電子絶縁性を有する。こうして、この固体電解質層は、それ自体として、つまりその他の電子非伝導層又は電子絶縁層、例えばポリマー層なしで、セパレータとして使用することが可能である。さらに別の実施形態の範囲において、少なくとも1つのリチウムイオン伝導性無機固体電解質層は、ペロブスカイト型、特にA空所A-Leerstellenを有するペロブスカイト型のリチウムイオン伝導性化合物を含んでいる。この種の化合物は、有利には、室温にて10-3S/cmのリチウムイオン伝導率を有することができる。さらに別の実施形態の範囲において、少なくとも1つのリチウムイオン伝導性無機固体電解質層は、少なくとも1つのペロブスカイト型のチタン酸ランタノイドリチウムLLTOを含んでいる。この種の化合物は、有利には、室温にて10-3S/cmのリチウムイオン伝導率を有することができる。さらに別の実施形態の範囲において、少なくとも1つのリチウムイオン伝導性無機固体電解質層は、一般式1Li3aLn2/3-a□1/3-2aTiO3、又は、Li3aLn0.67-aTiO3[式中、Lnは、1ランタノイド、又は、複数のランタノイドからなる混合物、特に、ランタンを表し、0<a≦0.16、特に0.04≦a≦0.15、好ましくはa=0.1~a=0.11である。]のペロブスカイト型の少なくとも1つのチタン酸ランタノイドリチウムLLTOを含んでいる。例えば、少なくとも1つのリチウムイオン伝導性無機固体電解質層は、Li0.3La0.57TiO3を含んでいてよい。この種の化合物は、有利には、室温にて10-3S/cmのリチウムイオン伝導率を有することができる。ペロブスカイト型のチタン酸ランタンリチウムは、固体合成の範囲で、例えばLi2CO3、La2O3及びTiO2アナターゼから600°C以上の温度にて、例えばまず2時間にわたって650°Cにて、続いて12時間にわたって800°Cにて製造することが可能である。引き続いて、この生成物は粉砕され、プレスされる。好ましくは、この生成物は続いて、例えば1時間にわたって1300°Cにて焼結/調質される。調質により、有利には、リチウムイオン伝導率を高めることができる。好ましくは、こうして製造されたペロブスカイト型のチタン酸ランタンリチウムは、調質に続いて、焼入れ、従って、急冷される。こうして、リチウムイオン伝導率をさらに引き上げることが可能である。ただし、ペロブスカイト型のチタン酸ランタンリチウムは、ゾルゲル合成の範囲でも、LaNO336H2O及びLiNO3から水中にて、また、TiOC3H74から1-プロパノール中にて、例えばまず700°Cにてゲル形成を行わせ、続いて、5時間にわたって95°C及び/又は12時間にわたって100°Cにて乾燥させ、次いで、12時間にわたって400~700°Cにて分解させることによって、製造可能である。好ましくは、この生成物は続いて、例えば1時間にわたって1300°Cにて焼結/調質される。調質により、有利には、リチウムイオン伝導率を高めることができる。好ましくは、こうして製造されたペロブスカイト型のチタン酸ランタンリチウムは、調質に続いて緩慢に、例えば冷却率100°C/時間にて冷却される。こうして、リチウムイオン伝導率をさらに引き上げることが可能である。更に別の実施形態の範囲において、少なくとも1つのリチウムイオン伝導性無機固体電解質層は、NASICON型NASICON、英語ではSodiumSuper-IonicConductor:ナトリウム超イオン伝導体のリチウムイオン伝導性化合物を含んでいる。特に、少なくとも1つのリチウムイオン伝導性無機固体電解質層は、一般式2A1b[M12-bM2bPO43][式中、Aは、一価の元素、又は、複数の一価の元素からなる混合物、特に、Li及び/又はNaを表し、M1は、四価の元素、又は、四価の元素からなる混合物、特に、Ge、Ti、Zr又はこれらの混合物を表し、M2は、三価の元素、又は、三価の元素からなる混合物、特に、Al、Cr、Ga、Fe、Sc、In、Lu、Y、La又はこれらの混合物を表し、0≦b≦1である。]のNASICON型のリチウムイオン伝導性化合物を含んでいてよい。その例は、LiGe2PO43、及び、Li1.3Al0.3Ti1.7PO43LATPである。この種の化合物は、有利には、室温にて3×10-3S/cmのリチウムイオン伝導率を有することができる。とりわけ、アルミニウムイオンよりも小さい三価のカチオンによって、リチウムイオン伝導率を高めることが可能である。更に別の実施形態の範囲において、少なくとも1つのリチウムイオン伝導性無機固体電解質層は、LiSICON型LiSICON、英語ではLithiumSuper-IonicConductor:リチウム超イオン伝導体又はチオ-LiSICON型又はγ-Li3PO4型のリチウムイオン伝導性化合物を含んでいる。例えば、少なくとも1つのリチウムイオン伝導性無機固体電解質層は、特に一般式3:Li22cZn1-cGeO4[式中、0<c<1である。]のゲルマン酸リチウム、例えば、Li14ZnGe4O16及び/又は特にLi2S-Ga2S3-GeS2型又は一般式4:Li4dGe1-dGadS4[式中、0.15≦d≦0.35である。]の硫化ゲルマニウムリチウム及び/又は特に一般式5:Li4-eGe/Si1-ePeS4[式中、0.5≦e<1である。]の硫化ゲルマニウム/ケイ素/リンリチウム、例えば、Li3.25Ge0.25P0.75S4又はLi3.4Si0.4P0.6S46.4×10-4S/cmを含んでいてよい。この種の化合物は、有利には、室温にて10-4S/cmのリチウムイオン伝導率を有することができる。更に別の実施形態の範囲において、少なくとも1つのリチウムイオン伝導性無機固体電解質層は、ガーネット型のリチウムイオン伝導性化合物を含んでいる。とりわけ、少なくとも1つのリチウムイオン伝導性無機固体電解質層は、一般式7Li5f2gLn3-fM3fM4gM52-gO12[式中、Lnは、1ランタノイド、又は、複数のランタノイドからなる混合物、特に、La、Pr、Nd、Sm、Eu又はそれらの混合物を表し、M3は、二価の元素、又は、複数の二価の元素からなる混合物、特に、Ba、Sr、Ca又はそれらの混合物を表し、M4は、三価の元素、又は、複数の三価の元素からなる混合物、特に、インジウムを表し、M5は、五価の元素、又は、複数の三価の元素からなる混合物、特に、Ta、Nb、Sb又はそれらの混合物を表し、0≦f≦1、0≦g≦0.35である。]のガーネット型のリチウムイオン伝導性化合物を含んでいてよい。例えば、少なくとも1つのリチウムイオン伝導性無機固体電解質層は、Li5La3Ta2O12、Li6La2BaTa2O12、Li5.5La3Nb1.75In0.25O12、Li5La/Pr/Nd/Sm/Eu3Sb2O12及び/又はLi6SrLa/Pr/Nd/Sm/Eu2Sb2O12を含んでいてよい。この種の化合物は、有利には、室温にて10-4S/cmのリチウムイオン伝導率を有することができる。更に別の実施形態の範囲において、少なくとも1つのリチウムイオン伝導性無機固体電解質層は、リチウムイオン伝導性複合材料を含んでいる。とりわけ、少なくとも1つのリチウムイオン伝導性無機固体電解質層は、少なくとも1つのリチウムイオン伝導性化合物、例えば、LiJ、及び/又は、Li2Oと、少なくとも1つの、特にメソ多孔質の、リチウムイオン非伝導化合物、例えばAl2O3及び/又はB2O3とからなるリチウムイオン伝導性複合材料を含んでいてよい。この種の化合物は、有利には、室温にて10-4S/cmのリチウムイオン伝導率を有することができる。更に別の実施形態の範囲において、少なくとも1つのリチウムイオン伝導性無機固体電解質層は、非晶質のリチウムイオン伝導性無機化合物を含んでいる。とりわけ、少なくとも1つのリチウムイオン伝導性無機固体電解質層は、機械式処理された、特にボールミル粉砕された非晶質のリチウムイオン伝導性無機化合物、例えばボールミル粉砕されたLiNbO3又はLiTaO3を含んでいてよい。この種の化合物は、室温にて3×10-6S/cmのリチウムイオン伝導率を有することができる。別法として又は更に加えて、少なくとも1つのリチウムイオン伝導性無機固体電解質層は、酸化物ベース及び/又は硫黄ベースのリチウムイオン伝導性ガラス、例えば、Ga2S3及び/又はLaS3ドープしたGeS2-Li2S-LiJ、又は、P2S5及び/又はLiJ及び/又はLi4SiO4ドープしたLi2S-SiS2を含んでいてよい。この種の化合物は、有利には、室温にて10-3S/cmのリチウムイオン伝導率を有することができる。更に別の実施形態の範囲において、少なくとも1つのリチウムイオン伝導性無機固体電解質層は、LiPON型LiPON、英語ではlithiumphosphorusoxinitride:リチウムリン酸オキシナイトライドのリチウムイオン伝導性化合物、例えば、Li2.88PO3.73N0.14、Li3.0PO2.0N1.2、又は、LiSON型LiSON、英語ではlithiumsulfuroxinitride:リチウム硫黄オキシナイトライドのリチウムイオン伝導性化合物、例えばLi0.29S0.28O0.35N0.09、又は、LiPOS型LiPOS、英語ではlithiumphosphorusoxisulfide:リチウムリン酸オキシサルファイドのリチウムイオン伝導性化合物、例えば6LiJ-4Li3PO4-P2S5、又は、例えば一般式8:1-hLiBO2-hLi2SO4[式中、0<h<1である。]のLiBSO型LiBSO、英語ではlithium-borate-sulfate又はlithiumborate-lithiumsulfateglassのリチウムイオン伝導性化合物、例えば0.3LiBO2-0.7Li2SO4、又は、LiSIPON型LiSIPON、英語ではlithiumsiliconephosphorusoxinitrideのリチウムイオン伝導性化合物、例えばLi2.9Si0.45PO1.6N1.34を含んでいる。この種の化合物は、室温にて、10-5S/cmのリチウムイオン伝導率を有することができる。更に別の実施形態の範囲において、少なくとも1つのリチウムイオン伝導性無機固体電解質層は、多孔質である。特に、少なくとも1つのリチウムイオン伝導性無機固体電解質層は、とりわけ、5以上かつ90以下、例えば25以上かつ75以下、例えば約50の開放気孔率を有していてよい。更に別の実施形態の範囲において、少なくとも1つのリチウムイオン伝導性無機固体電解質層は、室温にて、少なくとも1×10-7S/cm、特に、少なくとも1×10-6S/cm、例えば少なくとも1×10-5S/cm又は1×10-4S/cm、好ましくは少なくとも5×10-4S/cm、例えば少なくとも1×10-3S/cmのイオン伝導率を有している。少なくとも1つのリチウムイオン伝導性無機固体電解質層は、たとえば、0.1μm以上かつ50μm以下、例えば0.5μm以上かつ15μm以下、例えば約5μmの層厚さdFを有していてよい。更に、セパレータは、好ましくは、少なくとも1つのポリマー層を含んでいる。1つの付加的なポリマー層により、有利には、優れたコスト効率でセパレータの機械的安定性を高めることができる。従ってまた、リチウムイオン伝導性無機固体電解質層の材料及びそれと結びついた材料コストを最小限に抑制することも可能である。加えて更に、複数のポリマー層は、有利には、高い複数年におよぶ化学的及び電気化学的長期安定性を供することができ、したがって、総じてセパレータの機械的、化学的、電気化学的安定性を高めることができる。更に、この種のセパレータは、ポリマー層にリチウムイオン伝導性無機固体電解質層をコーティングするか又はリチウムイオン伝導性無機固体電解質層にポリマー層をコーティングすることにより、容易な方法で製造可能である。別法として又は更に加えて、負電極及び/又は正電極特に正電極は、リチウムイオン伝導性無機固体電解質層又はポリマー層でコーティング可能である。リチウムイオン伝導性無機固体電解質層又はポリマー層は、続いてまたも、ポリマー層又はリチウムイオン伝導性無機固体電解質層でコーティング可能である。これは何度も反復することが可能である。そして最後に、これらの層の最後の層を他の負又は正の電極でコーティングするか又は別の形で付することが可能である。その際、リチウムイオン伝導性無機固体電解質層と負電極及び/又は正電極の材料との間の化学反応を回避すべく、場合により、負電極及び/又は正電極を先ず以ってポリマー層でコーティングするのが有利なことがある。ポリマー層は、例えば、ポリオレフィン系のポリマー層であってよい。加えて更に、ポリマー層は多孔質であってよい。有利には、ポリマー層の気孔率は、容易な方法例えば延伸処理によって、確実に調整することが可能である。ポリマー層は更に、リチウムイオン伝導性を有していてよい。好ましくは、ポリマー層は電子伝導性を有していない。例えば、ポリマー層は、1μm以上かつ100μm以下、例えば、10μm以上かつ40μm以下、例えば約25μmの層厚さdFを有していてよい。好ましくは、セパレータは、少なくとも1つのリチウムイオン伝導性無機固体電解質層が負電極と正電極とを互いに空間的に分離するように形成され、配置されている。例えば、そのため、少なくとも1つのリチウムイオン伝導性無機固体電解質層は、負電極及び正電極と同じ面積を有し、それらの面と平行をなして負電極と正電極との間に配置されていてよい。とりわけ、セパレータは、少なくとも1つのリチウムイオン伝導性無機固体電解質層と少なくとも1つのポリマー層とがそれぞれ負電極と正電極とを互いに空間的に分離するように形成され、配置されていてよい。例えば、そのため、少なくとも1つのリチウムイオン伝導性無機固体電解質層並びに少なくとも1つのポリマー層はいずれも負電極及び正電極と同じ面積を有し、それぞれ、それらの面と平行をなして負電極と正電極との間に配置されていてよい。更に別の実施形態の範囲において、セパレータは、少なくとも1つのリチウムイオン伝導性無機固体電解質層と少なくとも1つのポリマー層とからなる層システムを含んでいる。これにより、固体電解質層は機械的安定性を高め、高い使用温度に際しても、溶融することも、変形収縮することもなく、こうして、内部短絡が回避可能であるという利点がもたらされる。例えば、これらの層は、互いに交互に配置されていてよい。その際、少なくとも1つのリチウムイオン伝導性無機固体電解質層は、好ましくは、ポリマー層と少なくとも一方の電極、特に正電極との間に配置されている。とりわけ、ポリマー層には、その片面又は両面に、それぞれ、少なくとも1つのリチウムイオン伝導性無機固体電解質層が付されていてよい。更に別の実施形態の範囲において、ポリマー層は少なくとも正電極に対向する面に、リチウムイオン伝導性無機固体電解質層が付されている。こうした配置が行われる根拠は、まさに正電極の活物質は脱リチウムされた状態時、従って電池がフル充電されている場合に不安定になり、特に、例えば150°C以上の高温時に分解が生じ得、これによって、暴走が開始され得るからである。別法として又は更に加えて、セパレータは少なくとも1つのリチウムイオン伝導性無機固体電解質層と少なくとも2つのポリマー層とを含んでいてよく、この場合、少なくとも1つのリチウムイオン伝導性無機固体電解質層は2つのポリマー層の間に配置されている。更に別の実施形態の範囲において、負電極はインターカレーション電極である。例えば、負電極は、天然又は合成グラファイト、炭素ナノチューブ、ソフトカーボン及び/又はハードカーボン特にグラファイトを、インターカレーション材料として含んでいてよい。加えて更に、負電極は、更にその他の電気化学的活性添加物、例えば、グラフェン、チタン、ケイ素、ゲルマニウム、スズ、鉛、アンチモン、ビスマス、亜鉛、カドミウムを金属の形、合金の形及び/又は化合物及び/又は塩の形、例えば、酸化物、水酸化物、炭化物、窒化物、硫化物、リン化物、セレン化物、テルル化物、アンチモン化物の形で含んでいてよく、特に、ケイ素又はナノケイ素を含んでいてよい。例えば、この場合、負電極は、0重量以上かつ30重量以下、例えば5重量以上かつ20重量以下のケイ素、例えば5重量以上かつ10重量以下の添加物及び70重量以上かつ100重量以下、例えば80重量以上かつ95重量以下、例えば90重量以上かつ95重量以下のインターカレーション材料を含んでいてよく、その際、インターカレーション材料と添加物との重量の和は、合計にて100重量となる。加えて更に、負電極は、結合剤、いわゆる電極結合剤を含んでいてよい。例えば、結合剤は、フッ化ポリビニリデンPVdF、ポリビニリデン-ヘキサフルオロプロピレン-コポリマーPVdF-HFP、セルロース-又はポリスチレン-ブタジエン-コポリマー及びそれらの混合物からなる群から選択された少なくとも1つのポリマーを含んでいてよい。例えば、結合剤は、フッ化ポリビニリデン系、ポリビニリデン-ヘキサフルオロプロピレン-コポリマー系、セルロース-及び/又はポリスチレン-ブタジエン-コポリマー系の電極結合剤であってよい。負電極は、例えば、20μm以上かつ300μm以下、例えば30μm以上かつ200μm以下、例えば約120μmの層厚さdNを有していてよい。正電極は、例えば、リチウム-コバルト-酸化物LiCoO2、リチウム-マンガン-スピネルLiMn2O4、リチウム-ニッケル-コバルト-マンガン酸化物NCMたとえばLiNi0.333Co0.333Mn0.333O2及びそれらの混合物を、電気化学的活物質として含んでいてよい。加えて更に、正電極は、結合剤、いわゆる電極結合剤を含んでいてよい。例えば、結合剤は、フッ化ポリビニリデンPVdF、ポリビニリデン-ヘキサフルオロプロピレン-コポリマーPVdF-HFP、セルロース-又はポリスチレン-ブタジエン-コポリマー及びそれらの混合物からなる群から選択された少なくとも1つのポリマーを含んでいてよい。例えば、結合剤は、フッ化ポリビニリデン系、ポリビニリデン-ヘキサフルオロプロピレン-コポリマー系、セルロース-及び/又はポリスチレン-ブタジエン-コポリマー系の電極結合剤であってよい。正電極は、例えば、40μm以上かつ600μm以下、例えば60μm以上かつ400μm以下、例えば約200μmの層厚さdpを有していてよい。負電極と正電極との電気的接触又は負電極もしくは正電極への電流の流出入のために、本化学電池は更に、集電箔又は集電体とも称することのできるそれぞれ負電極又は正電極の被着された2つの接点片を含んでいてよい。とりわけ、本化学電池は、負電極の電気的接触用の接点片と、正電極の電気的接触用の接点片とを含んでいてよい。負電極と正電極との電気的接触用の接点片は、例えば金属質であってよい。とりわけ、負電極と正電極との電気的接触用の接点片は、金属箔であってよい。例えば、負電極の電気的接触用の銅製接点片と、正電極の電気的接触用のアルミニウム製接点片とが形成されていてよい。例えば、本化学電池は、円筒形リチウムイオン電池又はスタック形リチウムイオン電池であってよい。更に、本化学電池は、ケース、いわゆるハードケース、例えば深絞りもしくは押出しによって製造されたケース、又は、パッケージ、いわゆるソフトパック、例えばアルミニウム複合箔からなるパッケージに組み込まれていてよい。本発明の更なる対象は、化学電池用のセパレータ、特に、少なくとも1つのリチウムイオン伝導性無機固体電解質層を含んだリチウムイオン電池用のセパレータである。本発明によるセパレータの利点に関しては、本発明による化学電池に関連した説明を参照されたい旨、ここに明文を以って指摘しておくこととする。少なくとも1つのリチウムイオン伝導性無機固体電解質層は、特に、電子伝導性を持たずもしくは電子絶縁性を有し、及び/又は、セラミックであってよい。更に別の実施形態の範囲において、少なくとも1つのリチウムイオン伝導性無機固体電解質層は、ペロブスカイト型、とりわけA空所を有するペロブスカイト型のリチウムイオン伝導性化合物を含んでいる。更に別の実施形態の範囲において、少なくとも1つのリチウムイオン伝導性無機固体電解質層は、少なくとも1つのペロブスカイト型のチタン酸ランタノイドリチウムLLTOを含んでいる。更に別の実施形態の範囲において、少なくとも1つのリチウムイオン伝導性無機固体電解質層は、一般式1Li3aLn2/3-a□1/3-2aTiO3、又は、Li3aLn0.67-aTiO3[式中、Lnは、1ランタノイド、又は、複数のランタノイドからなる混合物、特に、ランタンを表し、0<a≦0.16、特に0.04≦a≦0.15、好ましくはa=0.1~a=0.11である。]のペロブスカイト型の少なくとも1つのチタン酸ランタノイドリチウムLLTOを含んでいる。例えば、少なくとも1つのリチウムイオン伝導性無機固体電解質層は、Li0.3La0.57TiO3を含んでいてよい。ペロブスカイト型のチタン酸ランタンリチウムは、固体合成の範囲で、例えばLi2CO3、La2O3及びTiO2アナターゼから600°C以上の温度にて、例えば、まず2時間にわたって650°Cにて、続いて12時間にわたって800°Cにて製造することが可能である。引き続いて、この生成物は粉砕され、プレスされる。好ましくは、この生成物は続いて、例えば1時間にわたって1300°Cにて焼結/調質される。調質により、有利には、リチウムイオン伝導率を高めることができる。好ましくは、こうして製造されたペロブスカイト型のチタン酸ランタンリチウムは、調質に続いて、焼入れ、従って、急冷される。こうして、リチウムイオン伝導率をさらに引き上げることが可能である。ただし、ペロブスカイト型のチタン酸ランタンリチウムは、ゾルゲル合成の範囲でも、LaNO336H2O及びLiNO3から水中にて、また、TiOC3H74から1-プロパノール中にて、例えばまず700°Cにてゲル形成を行わせ、続いて、5時間にわたって95°C及び/又は12時間にわたって100°Cにて乾燥させ、次いで、12時間にわたって400~700°Cにて分解させることによって製造可能である。好ましくは、この生成物は続いて、例えば1時間にわたって1300°Cにて焼結/調質される。調質により、有利には、リチウムイオン伝導率を高めることができる。好ましくは、こうして製造されたペロブスカイト型のチタン酸ランタンリチウムは、調質に続いて緩慢に、たとえば冷却率100°C/時間にて冷却される。こうして、リチウムイオン伝導率をさらに引き上げることが可能である。別法として又は更に加えて、少なくとも1つのリチウムイオン伝導性無機固体電解質層は、NASICON型NASICON、英語ではSodiumSuper-IonicConductorのリチウムイオン伝導性化合物を含んでいてよい。特に、少なくとも1つのリチウムイオン伝導性無機固体電解質層は、一般式2A1b[M12-bM2bPO43][式中、Aは、一価の元素、又は、複数の一価の元素からなる混合物、特に、Li及び/又はNaを表し、M1は、四価の元素、又は、四価の元素からなる混合物、特に、Ge、Ti、Zr又はそれらの混合物を表し、M2は、三価の元素、又は、三価の元素からなる混合物、特に、Al、Cr、Ga、Fe、Sc、In、Lu、Y、La又はそれらの混合物を表し、0≦b≦1である。]のNASICON型のリチウムイオン伝導性化合物を含んでいてよい。その例は、LiGe2PO43及びLi1.3Al0.3Ti1.7PO43LATPである。とりわけ、アルミニウムイオンよりも小さい三価のカチオンによって、リチウムイオン伝導率を高めることが可能である。別法として又は更に加えて、少なくとも1つのリチウムイオン伝導性無機固体電解質層は、LiSICON型LiSICON、英語ではLithiumSuper-IonicConductor又はチオ-LiSICON型又はγ-Li3PO4型のリチウムイオン伝導性化合物を含んでいてよい。例えば、少なくとも1つのリチウムイオン伝導性無機固体電解質層は、特に一般式3:Li22cZn1-cGeO4[式中、0<c<1である。]のゲルマン酸リチウム、例えばLi14ZnGe4O16及び/又は特にLi2S-Ga2S3-GeS2型、又は、一般式4:Li4dGe1-dGadS4[式中、0.15≦d≦0.35である。]の硫化ゲルマニウムリチウム及び/又は特に一般式5:Li4-eGe/Si1-ePeS4[式中、0.5≦e<1である。]の硫化ゲルマニウム/ケイ素/リンリチウム、例えばLi3.25Ge0.25P0.75S4又はLi3.4Si0.4P0.6S46.4×10-4S/cmを含んでいてよい。別法として又は更に加えて、少なくとも1つのリチウムイオン伝導性無機固体電解質層は、ガーネット型のリチウムイオン伝導性化合物を含んでいる。とりわけ、少なくとも1つのリチウムイオン伝導性無機固体電解質層は、一般式7Li5f2gLn3-fM3fM4gM52-gO12[式中、Lnは、1ランタノイド、又は、複数のランタノイドからなる混合物、特に、La、Pr、Nd、Sm、Eu又はそれらの混合物を表し、M3は、二価の元素、又は、複数の二価の元素からなる混合物、特に、Ba、Sr、Ca又はそれらの混合物を表し、M4は、三価の元素、又は、複数の三価の元素からなる混合物、特に、インジウムを表し、M5は、五価の元素、又は、複数の三価の元素からなる混合物、特に、Ta、Nb、Sb又はそれらの混合物を表し、0≦f≦1、0≦g≦0.35である。]のガーネット型のリチウムイオン伝導性化合物を含んでいてよい。例えば、少なくとも1つのリチウムイオン伝導性無機固体電解質層は、Li5La3Ta2O12、Li6La2BaTa2O12、Li5.5La3Nb1.75In0.25O12、Li5La/Pr/Nd/Sm/Eu3Sb2O12、及び/又は、Li6SrLa/Pr/Nd/Sm/Eu2Sb2O12を含んでいてよい。別法として又は更に加えて、少なくとも1つのリチウムイオン伝導性無機固体電解質層は、リチウムイオン伝導性複合材料を含んでいてよい。とりわけ、少なくとも1つのリチウムイオン伝導性無機固体電解質層は、少なくとも1つのリチウムイオン伝導性化合物、例えば、LiJ及び/又はLi2Oと、少なくとも1つの、特にメソ多孔質の、リチウムイオン非伝導化合物、例えばAl2O3及び/又はB2O3とからなるリチウムイオン伝導性複合材料を含んでいてよい。別法として又は更に加えて、少なくとも1つのリチウムイオン伝導性無機固体電解質層は、非晶質のリチウムイオン伝導性無機化合物を含んでいてよい。とりわけ、少なくとも1つのリチウムイオン伝導性無機固体電解質層は、機械式処理された、特にボールミル粉砕された非晶質のリチウムイオン伝導性無機化合物、例えばボールミル粉砕されたLiNbO3又はLiTaO3を含んでいてよい。また更に、別法として又は更に加えて、少なくとも1つのリチウムイオン伝導性無機固体電解質層は、酸化物ベース及び/又は硫黄ベースのリチウムイオン伝導性ガラス、例えば、Ga2S3及び/又はLaS3ドープしたGeS2-Li2S-LiJ、又は、P2S5及び/又はLiJ及び/又はLi4SiO4ドープしたLi2S-SiS2を含んでいてよい。別法として又は更に加えて、少なくとも1つのリチウムイオン伝導性無機固体電解質層は、LiPON型LiPON、英語ではlithiumphosphorusoxinitrideのリチウムイオン伝導性化合物、例えばLi2.88PO3.73N0.14、Li3.0PO2.0N1.2、又は、LiSON型LiSON、英語ではlithiumsulfuroxinitrideのリチウムイオン伝導性化合物、例えばLi0.29S0.28O0.35N0.09、又は、LiPOS型LiPOS、英語ではlithiumphosphorusoxisulfideのリチウムイオン伝導性化合物、例えば6LiJ-4Li3PO4-P2S5、又は、例えば一般式8:1-hLiBO2-hLi2SO4[式中、0<h<1である。]のLiBSO型LiBSO、英語ではlithium-borate-sulfate又はlithiumborate-lithiumsulfateglassのリチウムイオン伝導性化合物、例えば0.3LiBO2-0.7Li2SO4、又は、LiSIPON型LiSIPON、英語ではlithiumsiliconephosphorusoxinitrideのリチウムイオン伝導性化合物、例えばLi2.9Si0.45PO1.6N1.34を含んでいてよい。とりわけ、少なくとも1つのリチウムイオン伝導性無機固体電解質層は、多孔質であってよい。特に、少なくとも1つのリチウムイオン伝導性無機固体電解質層は、とりわけ、5以上かつ90以下、例えば25以上かつ75以下、例えば約50の気孔率を有していてよい。例えば、少なくとも1つのリチウムイオン伝導性無機固体電解質層は、0.1μm以上かつ50μm以下、例えば0.5μm以上かつ15μm以下、例えば約5μmの層厚さdFを有していてよい。好ましくは、少なくとも1つのリチウムイオン伝導性無機固体電解質層は、室温にて、少なくとも1×10-7S/cm、特に、少なくとも1×10-6S/cm、例えば少なくとも1×10-5S/cm又は1×10-4S/cm、好ましくは少なくとも5×10-4S/cm、例えば少なくとも1×10-3S/cmのイオン伝導率を有している。更に、セパレータは、好ましくは少なくとも1つのポリマー層を含んでいる。このポリマー層は、例えば、ポリオレフィン系のポリマー層であってよい。1つの付加的なポリマー層により、有利には、優れたコスト効率でセパレータの機械的安定性を高めることができる。従ってまた、リチウムイオン伝導性無機固体電解質層の材料及びそれと結びついた材料コストを最小限に抑制することも可能である。加えて更に、複数のポリマー層は、有利には、高い複数年におよぶ化学的及び電気化学的長期安定性を供することができ、従って、総じてセパレータの機械的、化学的、電気化学的安定性を高めることができる。更に、この種のセパレータは、ポリマー層にリチウムイオン伝導性無機固体電解質層をコーティングするか、又はリチウムイオン伝導性無機固体電解質層にポリマー層をコーティングすることにより、容易な方法で製造可能である。加えて更に、ポリマー層は、多孔質であってよい。有利には、ポリマー層の気孔率は、容易な方法、例えば延伸処理によって、確実に調整することが可能である。ポリマー層は更に、リチウムイオン伝導性を有していてよい。好ましくは、ポリマー層は電子伝導性を有していない。例えば、ポリマー層は、1μm以上かつ100μm以下、例えば、10μm以上かつ40μm以下、例えば約25μmの層厚さdFを有していてよい。好ましくは、セパレータは、負電極と正電極とが少なくとも1つのリチウムイオン伝導性無機固体電解質層によって互いに空間的に分離され得るように形成されている。例えば、そのため、少なくとも1つのリチウムイオン伝導性無機固体電解質層は、負電極及び正電極と同じ面積を有し、それらの面と平行をなして負電極と正電極との間に配置されていてよい。とりわけ、セパレータは、負電極と正電極とが少なくとも1つのリチウムイオン伝導性無機固体電解質層と少なくとも1つのポリマー層とによってそれぞれ互いに空間的に分離され得るように形成され、配置されていてよい。例えば、そのため、少なくとも1つのリチウムイオン伝導性無機固体電解質層並びに少なくとも1つのポリマー層は、いずれも負電極及び正電極と同じ面積を有し、それぞれ、それらの面と平行をなして負電極と正電極との間に配置されていてよい。更に別の実施形態の範囲において、セパレータは、少なくとも1つのリチウムイオン伝導性無機固体電解質層と少なくとも1つのポリマー層とからなる層システムを含んでいる。例えば、これらの層は、互いに交互に配置されていてよい。その際、少なくとも1つのリチウムイオン伝導性無機固体電解質層は、好ましくは、ポリマー層と少なくとも一方の電極、特に正電極との間に配置されている。とりわけ、ポリマー層には、その片面又は両面に、それぞれ、少なくとも1つのリチウムイオン伝導性無機固体電解質層が付されていてよい。好ましくは、ポリマー層は少なくとも正電極に対向する面に、リチウムイオン伝導性無機固体電解質層が付されている。特に、セパレータは少なくとも1つのリチウムイオン伝導性無機固体電解質層と少なくとも2つのポリマー層とを含んでいてよく、この場合、少なくとも1つのリチウムイオン伝導性無機固体電解質層は、2つのポリマー層の間に配置されている。本発明の更なる対象は、化学電池、特にリチウムイオン電池における本発明によるセパレータの使用である。図1では、リチウムイオン電池は、負電極アノード1と、正電極カソード2と、負電極1と正電極2との間に配置されたセパレータ3と、を含んでいることを示している。この場合、負電極1はインターカレーション電極であって、製造後の変換された状態にてインターカレーション材料、例えばグラファイトを含んでいるが、ただし金属リチウムを含んでいない。リチウムイオン電池の形成時に初めて、リチウムイオンは負電極のインターカレーション材料中に入り込み、インターカレーション材料をリチウム化するこれに関連して、例えば、リチエーションされたグラファイトが語られる。。換言すれば、負電極1は、公知のリチウム硫黄電池の負電極とは異なり、金属リチウムで構成されていない。正電極2は、例えば、リチウム-コバルト-酸化物LiCoO2、リチウム-マンガン-スピネルLiMn2O4、リチウム-ニッケル-コバルト-マンガン酸化物NCM及びそれらの混合物を、電気化学的活物質として含んでいてよい。加えて更に、負電極1及び正電極2は、ポリマー電極結合剤を含んでいてよい。図1に示した第1の実施形態の範囲において、セパレータ3は、電子非伝導性かつリチウムイオン伝導性無機固体電解質層4からなっている。この実施形態の範囲において、有利には、セパレータ膜としての付加的なポリマー層は不要とすることができる。この実施形態は、特に、スタック形リチウムイオン電池に有利であることが判明した。図2に示した第2の実施形態は、セパレータがリチウムイオン伝導性無機固体電解質層4とポリマー層5とからなる層システムを有している点で、図1に示した第1の実施形態とは相違している。とりわけ、この場合、ポリマー層5には、正電極2に対向する面に、リチウムイオン伝導性無機固体電解質層4が付されている。図3に示した第3の実施形態は、セパレータが2つのリチウムイオン伝導性無機固体電解質層4a、4bと1つのポリマー層5とからなる層システムを有している点で、図2に示した第2の実施形態とは相違している。とりわけ、この場合、ポリマー層5には、両面にそれぞれ、リチウムイオン伝導性無機固体電解質層が付されている。有利には、このようにして、破壊強度又は機械的破壊強さを、更に高めることが可能である。図4に示した第4の実施形態は、セパレータが1つのリチウムイオン伝導性無機固体電解質層4と2つのポリマー層5a、5bとからなる層システムを有し、その際、リチウムイオン伝導性無機固体電解質層4は、2つのポリマー層5aと5bとの間に配置されている点で、図3に示した第3の実施形態とは相違している。このようにして、リチウムイオン伝導性無機固体電解質層4と電極1、2の材料との間の化学反応を回避して、破壊強度を高めることが可能である。図5は、リチウムイオン非伝導無機材料、例えば酸化アルミニウムAl2O3からなる従来の層6において、リチウムイオンは、リチウムイオン非伝導無機材料を迂回して拡散せざるを得ないことを具体的に示している。こうして、相対的に長い拡散距離7が生ずることになる。図6は、例えばLa0.57Li0.3TiO3からなる本発明によるリチウムイオン伝導性無機固体電解質層4において、リチウムイオンは、固体電解質層4のリチウムイオン伝導材料を貫いて拡散し得ることを具体的に示している。このようにして、有利には、リチウムイオンの拡散距離を短縮することが可能であり、このことは、なかんずく、リチウムイオン電池の内部抵抗及び高電流容量に有利に作用する。表1は、同一の、電極、セパレータ-ポリマー層及び特にLiPF6系の電解質組成を有するが、ただし、無機層の種類および有無の点で相違する3種の異なったリチウムイオン電池の挙動を示したものである。すべての電池が形成されて、公称容量を決定すべく、1C放電1時間放電された。LiNi0.333Co0.333Mn0.333O2が正電極の電気化学的活物質として使用された。合成グラファイトが負電極のインターカレーション材料として使用された。1C放電時の放電能力は、全ての電池につき同一であることが明らかとなった。他方、3C放電時には、一連の電池は、異なった放電能力を有していた。リチウムイオン伝導性無機固体電解質層を有する本発明によるリチウムイオン電池1の3C放電能力は、リチウムイオン非伝導無機層を有するリチウムイオン電池3の3C放電能力よりも有意に高く、無機層のないリチウムイオン電池2の3C放電能力と大略同じであった。表2は、安全テストの結果、特に、UL1642に準拠したオーブン試験の結果を示したものであり、パラメーターは以下の通りであった。それぞれ電池50個のロットにつき、T=130°C、SOC=100、10分間。UL1642に準拠したオーブン試験の結果は、本発明によるリチウムイオン伝導性無機固体電解質層によって、酸化アルミニウム層のそれと同程度の優れた保護効果が達成可能であることを明らかにしている。"